(57)【要約】　　　（修正有）【課題】皮膚等への接着性と密着性を保ちつつ、柔軟であって、剥離時の痛みや角質の剥離が極めて少なく、皮膚刺激や皮膚障害が生じにくく、支持体に対する投錨性にも優れた貼付シートまたはテープの提供。【解決手段】ＡＢＡ型ブロック共重合体であって、スチレン−イソプレン−スチレンブロック共重合体、スチレン−ブタジエン−スチレンブロック共重合体、スチレン−エチレン−スチレンブロック共重合体、スチレン−ブチレン−スチレンブロック共重合体からなる群のうちから選択される１種または２種以上を混合した熱可塑性エラストマー、該熱可塑性エラストマーと相溶性のある液状成分、粘着付与剤を含む粘着性のある弾性体からなり、前記熱可塑性エラストマーが２０．５〜４０重量％、前記液状成分が２０〜５９．５重量％、前記粘着付与剤が０．５〜５９．５重量％であることを特徴とする。【選択図】　　なし【特許請求の範囲】
【請求項１】
少なくとも１種のＡＢＡ型ブロック共重合体からなる熱可塑性エラストマー、該熱可塑性エラストマーと相溶性のある液状成分、および、粘着付与剤を含む粘着性のある弾性体からなり、
前記熱可塑性エラストマー、前記液状成分、および、前記粘着付与剤の総重量に対し、前記熱可塑性エラストマーが２０．５〜４０重量％、前記液状成分が２０〜５９．５重量％、前記粘着付与剤が０．５〜５９．５重量％であることを特徴とする貼付シートまたはテープ。
【請求項２】
前記熱可塑性エラストマーが、スチレン−イソプレン−スチレンブロック共重合体、スチレン−ブタジエン−スチレンブロック共重合体、スチレン−エチレン−スチレンブロック共重合体、スチレン−ブチレン−スチレンブロック共重合体からなる群のうちから選択される１種、または、前記群のうちから選択される少なくとも２種以上を混合したものであることを特徴とする請求項１記載の貼付シートまたはテープ。
【請求項３】
粘着付与剤が、ロジン、水素添加ロジン、ロジンエステル、テルペン樹脂、変性テルペン樹脂、水素添加テルペン樹脂、テルペンフェノール樹脂、石油樹脂、クマロン・インデン樹脂、フェノール樹脂、キシレン樹脂、脂環族飽和炭化水素樹脂の群のうちから選択される少なくとも１種であることを特徴とする請求項１記載の貼付シートまたはテープ。
【請求項４】
前記粘着性のある弾性体が支持体に支持されてなることを特徴とする請求項１、２または３記載の貼付シートまたはテープ。
【請求項５】
前記粘着性のある弾性体用の前記熱可塑性エラストマーと液状成分と粘着付与剤、および／または、前記粘着性のある弾性体が、加温溶解されて支持体に塗工されてなることを特徴とする請求項１、２、３または４記載の貼付シートまたはテープ。
【請求項６】
前記粘着性のある弾性体用の前記熱可塑性エラストマーと液状成分と粘着付与剤、および／または、前記粘着性のある弾性体が、加温溶解されて離型紙上に塗工され、支持体に転写されてなることを特徴とする請求項１、２、３または４記載の貼付シートまたはテープ。
【請求項７】
前記粘着性のある弾性体用の前記熱可塑性エラストマーと液状成分と粘着付与剤、および／または、前記粘着性のある弾性体が、有機溶剤により溶解されて支持体に塗工され、熱を加えることにより有機溶剤を蒸発させてなることを特徴とする請求項１、２、３または４記載の貼付シートまたはテープ。
【請求項８】
前記粘着性のある弾性体用の前記熱可塑性エラストマーと液状成分と粘着付与剤、および／または、前記粘着性のある弾性体が、有機溶剤により溶解されて離型紙に塗工され、熱を加えることにより有機溶剤を蒸発させ、支持体に転写されてなることを特徴とする請求項１、２、３または４記載の貼付シートまたはテープ。
【請求項９】
前記粘着性のある弾性体に、添加剤が前記液状成分１００重量部に対し０．００００１８〜１００重量部添加されてなることを特徴とする請求項１、２、３、４、５、６、７または８記載の貼付シートまたはテープ。
【発明の詳細な説明】
【０００１】
【発明の属する技術分野】
この発明は、貼付シートまたはテープに関するものである。さらに詳しくは、この発明は、粘着剤を基材とし皮膚に直接貼り付けて使用するのに適した貼付シートまたはテープに関するものである。
【０００２】
【従来の技術】
従来より、粘着剤を基材とする絆創膏、ドレッシング剤、固定シート、テーピングテープや、粘着剤に、医薬品、化粧品等の薬効成分等を添加してなる経皮投与するための貼付剤等が、医療用具、医療雑貨、化粧用具、スポーツ用具等の各種の分野において、使用されている。
ここで使用される粘着剤には、皮膚からの脱落を防ぐために適度の粘着力が必要とされる。粘着力が強いと、剥離時に痛みを生じ、角質を剥離し、皮膚刺激や皮膚障害の原因となる。また、粘着剤は、剥離時に凝集破壊や界面破壊をしない強度を有することが当然のことながら必要とされる。凝集破壊や界面破壊し、皮膚に残ると、粘着剤を取り除くのは面倒であり、不快感があったり、衣服等に付着したりすることから好ましくない。
【０００３】
粘着剤としては、従来より、アクリル系、ゴム系、ホットメルト系のものが知られている。従来のゴム系、または、ホットメルト系の粘着剤では、前述の要件を十分満足するものが得られているとは言い難い。また、粘着剤として、剪断応力を加えた場合に凝集破壊または界面破壊が生じない弾性体であって、剪断力を加えた際のずれ変形移動完了距離が厚みの０．５〜６倍のアクリル酸エステル系重合体と、該重合体と相溶する液状成分とを含むものが知られている（例えば、特許文献１参照）。この粘着剤は、前述の要件を一応満たすことができるが、液状成分のブルーミング防止用の架橋処理工程を必要とし、架橋の調整が困難であって、製品としての歩留まりが低く、高コスト化することになる。また、架橋剤自体が皮膚刺激の原因となる上に、前記架橋処理を行うことで皮膚に対する密着感やソフト感が損なわれることにもなる。
【０００４】
【特許文献１】
特許第２９７１９８８号公報（第１頁）
【０００５】
また、貼付シートまたはテープは、取り扱いの容易さ等の観点から、粘着剤をフィルムや不織布等の支持体の片面側に展延した製品とされているのが一般的である。このような貼付シートまたはテープの場合は、皮膚面の動きや、肘、膝等の屈曲部位の折り曲げ動作に対する追従性を確保するために支持体の伸縮性や柔軟性と、粘着剤と支持体との接着性（投錨性）が重要となる。粘着剤の支持体に対する投錨性が劣ると、貼付シートまたはテープを皮膚に貼り付けて使用した後、皮膚から剥離する際、皮膚に粘着剤が残り支持体だけが剥離するといった糊残り現象が生ずる。肘、膝等の屈曲部位に用いる支持体のうち、とりわけ、伸縮性に優れ、柔軟性であってソフトな感触を備えたポリウレタン不織布、ＰＥＴエラストマー不織布等が支持体として適しているケースが多いが、従来の粘着剤では、これら支持体に対する粘着剤の投錨性が劣り、皮膚から剥離する際、支持体と粘着剤との層間剥離を完全には防止できなかった。
【０００６】
【発明が解決しようとする課題】
この発明は、上記のような実情に鑑み鋭意研究の結果創案されたものであり、皮膚等への接着性と密着性を保ちつつ、柔軟であって、剥離時の痛みや角質の剥離が極めて少なく、皮膚刺激や皮膚障害が生じにくく、凝集破壊や界面破壊する可能性が極めて低い特性を有し、安価であって経済的に十分なメリットのある貼付シートまたはテープを提供することを目的とし、加えて、通常の粘着剤の投錨性に劣るポリウレタン不織布、ＰＥＴエラストマー不織布等の支持体に対しても、投錨性に優れた粘着性のある弾性体を用いた貼付シートまたはテープを提供することを目的としている。
【０００７】
【課題を解決するための手段】
上記課題を解決するために、この発明の貼付シートまたはテープ（以下、特に区別しない限り「貼付シート」は、テープを含むものとして使用する。）は、少なくとも１種のＡＢＡ型ブロック共重合体からなる熱可塑性エラストマー、該熱可塑性エラストマーと相溶性のある液状成分、および、粘着付与剤を含む粘着性のある弾性体からなり、　前記熱可塑性エラストマー、前記液状成分、および、前記粘着付与剤の総重量に対し、前記熱可塑性エラストマーが２０．５〜４０重量％、前記液状成分が２０〜５９．５重量％、前記粘着付与剤が０．５〜５９．５重量％であることを特徴とする貼付シートまたはテープ。
【０００８】
この発明の貼付シートは、皮膚等への接着性と密着性を保ちつつ、柔軟であって、皮膚とのなじみがよく、剥離時の痛みや角質の剥離が極めて少なく、皮膚刺激や皮膚障害が生じにくく、凝集破壊や界面破壊する可能性が極めて低い特性を有し、剥離時に貼付シートが残ることがなく、不快感を生じたり、衣服等に付着したりする恐れが低く、治療、化粧等において、貼り付けて使用するのに好適である。そして、この発明における粘着性のある弾性体は、液状成分がブルーミングする恐れが極めて低い。また、この発明における粘着性のある弾性体は、一般的に粘着剤等の投錨性が悪い支持体であるポリウレタン不織布やＰＥＴエラストマー不織布等に対する投錨性が良好で、後述するようにこれら支持体に確実に接着支持された優れた貼付シートも得ることができる。
【０００９】
支持体としては、ポリウレタン不織布やＰＥＴエラストマー不織布に限られるものではなく、この発明の貼付シートは、前記粘着性のある弾性体が支持体に支持されてなるものであればよい。
より具体的には、（ｉ）前記粘着性のある弾性体用の前記熱可塑性エラストマーと液状成分と粘着付与剤、および／または、前記粘着性のある弾性体が、加温溶解されて支持体に塗工されてなる貼付シート、（ｉｉ）前記粘着性のある弾性体用の前記熱可塑性エラストマーと液状成分と粘着付与剤、および／または、前記粘着性のある弾性体が、加温溶解されて離型紙上に塗工され、支持体に転写されてなる貼付シート、（ｉｉｉ）前記粘着性のある弾性体用の前記熱可塑性エラストマーと液状成分と粘着付与剤、および／または、前記粘着性のある弾性体が、有機溶剤により溶解されて支持体に塗工され、熱を加えることにより有機溶剤を蒸発させてなる貼付シート、（ｉｖ）前記粘着性のある弾性体用の前記熱可塑性エラストマーと液状成分と粘着付与剤、および／または、前記粘着性のある弾性体が、有機溶剤により溶解されて離型紙に塗工され、熱を加えることにより有機溶剤を蒸発させ、支持体に転写されてなる貼付シートが可能である。
前記（ｉｉ）、（ｉｖ）の貼付シートは、支持体に支持された粘着性のある弾性体の表面が離型紙の表面形状を転写したものである利点がある。すなわち、例えば、滑らかな平面の離型紙を用いたのものは、粘着性のある弾性体の表面が均一な平面精度を有し、また、所定の凹凸模様の離型紙を用いたものは、粘着性のある弾性体の表面が離型紙の凹凸模様を写した表面形状を有する。
また、前記（ｉｉｉ）、（ｉｖ）の貼付シートは、液状成分、粘着付与剤、または、後述する添加剤等が熱に弱いものの場合に、粘着性のある弾性体の特性が損なわれていない利点がある。
【００１０】
前記熱可塑性エラストマーとしては、スチレン−イソプレン−スチレンブロック共重合体（以下、「ＳＩＳ」という。）、スチレン−ブタジエン−スチレンブロック共重合体（以下、「ＳＢＳ」という。）、スチレン−エチレン−スチレンブロック共重合体、スチレン−ブチレン−スチレンブロック共重合体（以下、「ＳＢＲＳ」という。）からなる群のうちから選択される１種、または、前記群のうちから選択される少なくとも２種以上を混合したものであることが好ましい。
【００１１】
ＳＩＳ、ＳＢＳ、スチレン−エチレン−スチレンブロック共重合体、ＳＢＲＳからなる群のうちから選択される少なくとも２種以上を混合したポリマーブレンドとしての熱可塑性エラストマーにおける、ＡＢＡ型ブロック共重合体の組合せ、配合割合等は、貼付シートとしての要件を満たす範囲で適宜決定すればよい。
より具体的には、熱可塑性エラストマーと、液状成分の相溶性、粘着付与剤、後述する添加剤、溶剤または加熱による混合時等の操作性や取扱性、入手のし易さ、単価等の経済性を勘案して適宜選択する。前記熱可塑性エラストマーのうち、とりわけ、ＳＩＳが安価であり、入手が容易であることから好ましい。
【００１２】
【発明の実施の形態】
以下、実施の形態を示し、さらに詳しくこの発明について説明する。もちろんこの発明は以下の実施の形態によって限定されるものではない。
【００１３】
ＡＢＡ型ブロック共重合体では、ＡＢは異なる溶解度パラメーターを持ち、Ａ相は、エンドブロック相と呼ばれ、構造保持に寄与している。Ｂ相は、ミッドブロック相と呼ばれ、ゴム状特性を持ち、可塑化されることにより粘着性を発揮する。
エンドブロック相の架橋化構造は固定されているものではなく、可逆的であり、溶剤あるいは加熱により可塑化され、溶剤の蒸散、あるいは冷却により固定化される。
【００１４】
この発明において、前記熱可塑性エラストマーと相溶性のある液状成分、および、粘着付与剤は、熱可塑性エラストマーを可塑化し、貼り付けて使用するのに被着体との良好な粘着性を生じさせ、貼り付けた被着体から貼付シートを剥離する際の凝集破壊や界面破壊を生じさせる恐れをなくす強度を保たたせ、さらに、後述する添加剤の薬効を被着体に有効に作用させるとともに持続させ、また、支持体に対する投錨性を向上させること等のために効果的に作用するが、そのメカニズムははっきりしていない。
【００１５】
具体的な液状成分としては、メチルポリシロキサン、メチルフェニルポリシロキサン、ドデカメチルポリシロキサン等のシリコーン油類、アボガド油、アルモンド油、オリーブ油、カカオ脂、牛脂、ゴマ油、小麦胚芽油、サフラワー油、タートル油、椿油、パーシック油、ひまし油、ブドウ油、マカデミアナッツ油、ミンク油、黄卵油、紅花油、モクロウ、ヤシ油、ローズピップ油等の油脂類、オレンジラフィー油、ホホバ油等の液状蝋類、流動パラフィン、液状ワセリン、スクワラン、スクワレン等の液状炭化水素類、ラウリン酸、ミリスチン酸、オレイン酸等の高級脂肪酸、ヘキシルデカノール、オクチルドデカノール、イソステアリルアルコール等の高級アルコール類、リノール酸エチル、ミリスチン酸イソプロピル、ラウリン酸ヘキシル、ミリスチン酸オクチルドデシル、オレイン酸デシル、オレイン酸オクチルドデシル、ジメチルオクタン酸ヘキシルデシル等の脂肪酸エステル類、ポリオキシエチレンノニルフェニルエーテル、ポリオキシエチレンオクチルフェニルエーテル、ソルビタン脂肪酸エステル、脂肪酸グリセリンエステル、プロピレングリコール脂肪酸エステル、脂肪酸ポリエチレングリコール、ポリオキシエチレン硬化ヒマシ油、ポリオキシエチレンソルビタン脂肪酸エステル、ポリグリセリン脂肪酸エステル、ショ糖脂肪酸エステル等の非イオン性界面活性剤類、ポリブテン、ポリイソプレン、ポリアクリル酸、ポリメタクリル酸等の液状樹脂類、レチノール、パルミチン酸レチノール、トコフェノール、酢酸トコフェノール等の油性ビタミン類が例示でき、これらのうち、０〜４０℃において液状のものが好ましく、特に好ましくは、２５〜３０℃において液状のものである。これら液状成分は、必要に応じ１種以上を使用する。
【００１６】
粘着付与剤としては、ロジン、水素添加ロジン、ロジンエステル、テルペン樹脂、変性テルペン樹脂、水素添加テルペン樹脂、テルペンフェノール樹脂、石油樹脂、クマロン・インデン樹脂、フェノール樹脂、キシレン樹脂、脂環族飽和炭化水素樹脂が採用でき、これらは、単独、または、２種以上を併用することができる。これらの内、テルペン樹脂、テルペンフェノール樹脂、脂環族飽和炭化水素樹脂が好ましい。
【００１７】
この発明における添加剤としては、貼付シートとしての安定性、安全性を改善する、貼り付けて皮膚を通して効能効果を発揮する、効能効果を助長させる等の目的で既知の薬剤、化粧剤等が使用可能である。
具体的な添加剤としては、酸化防止剤、保存剤、紫外線吸収剤、可溶化剤、充填剤、乳化剤、ｐＨ調整剤、吸収促進剤、吸水剤、吸収促進剤、消炎鎮痛剤、精神安定剤、ステロイド剤、降圧剤、無痛化剤、抗コレステロール剤、抗ガン剤、気管支拡張剤、血管拡張剤、利尿剤、強心剤、精力増進剤、抗ヒスタミン剤、鎮咳剤、抗鬱剤、制吐剤、抗真菌剤、抗菌剤、ビタミン類、保湿剤、美白剤、収れん剤、制汗剤、消臭剤、抗アクネ剤、動植物抽出液、チンキ剤等が例示できる。
これらの添加剤は、１種以上が使用できる。
【００１８】
前記熱可塑性エラストマー、前記液状成分、および、前記粘着付与剤の総重量に対し、前記熱可塑性エラストマーが２０．５〜４０重量％、前記液状成分が２０〜５９．５重量％、前記粘着付与剤が０．５〜５９．５重量％を含む粘着性のある弾性体を用いることが、良好な粘着性と、柔軟性と弾性を有し、剥離時に凝集破壊しない等、貼付シートにとって良好な特性を得るために必要である。また、一般的に粘着剤等の投錨性が悪い支持体であるポリウレタン不織布やＰＥＴエラストマー不織布等に対する投錨性が、この発明における粘着性のある弾性体は良好なことから、これら支持体に確実に接着支持される。
前記熱可塑性エラストマーが２０．５重量％未満で、前記液状成分が５９．５重量％を超えると、凝集破壊し易く好ましくない。前記粘着付与剤が０．５重量％未満では、投錨性が低下し、糊残りし易く好ましくない。また、前記熱可塑性エラストマーが４０重量％を超え、前記液状成分が２０重量％未満では、柔軟性が劣り好ましくない。前記粘着付与剤が５９．５重量％を超えると、支持体に対する投錨性より、皮膚に対する粘着性が高くなりすぎ、剥がすときに痛みや刺激を生じ好ましくない。とりわけ、前記熱可塑性エラストマーを２５〜３５重量％、前記液状成分を３０〜５０重量％、前記粘着付与剤を２５〜３５重量％とすることが望ましい。
ここにおいて、添加剤を添加する場合は、前記液状成分１００重量部に対し０．００００１８〜１００重量部添加する。添加剤は、必要とされるものを、必要とする量添加するが、前記液状成分１００重量部に対し１００重量部を超えると、凝集破壊したり、粘着性が低下する等の問題から好ましくない。
【００１９】
この発明における貼付シートの製造方法を以下に例示してより具体的に説明する。もちろん、この発明における貼付シートの製造方法は、以下の製造方法に限定されるものではない。
前記熱可塑性エラストマー、前記液状成分、前記粘着付与剤、必要に応じ添加剤を前記重量％等に従って混合させて混合物とし、該混合物を加温溶解させる。溶解温度は、使用する熱可塑性エラストマー、液状成分、粘着付与剤等の組み合わせによって相違するが、各成分が、揮発したり、熱劣化しない範囲で適宜決定すればよい。そして、得られた溶解物を、離型紙上にドクターロール、リバースロール等を用いて所定厚さになるように塗布し、冷却する。次いで、別の離型紙を上から載せることで、離型紙に挟まれた貼付シートを得ることができる。
【００２０】
このような離型紙に挟まれた貼付シートは、次のようにしても製造することができる。
すなわち、前記重量％の熱可塑性エラストマー、液状成分、粘着付与剤、必要に応じ添加剤をトルエン等の有機溶剤に溶解させ、これを、離型紙上にドクターロール、リバースロール等を用いて所定厚さになるように塗布し、必要に応じ加熱送風して溶剤を蒸発乾固させる。次いで、別の離型紙を上から載せることで、離型紙に挟まれた貼付シートを得ることができる。
これらの貼付シートを皮膚等に貼り付けて使用するときには、離型紙を剥がせばよい。
【００２１】
また、この発明の粘着性のある弾性体が支持体に支持された貼付シートは、例えば、以下のようにして製造することができる。
前述したと同様、前記熱可塑性エラストマー、前記液状成分、前記粘着付与剤、必要に応じ添加剤を前記重量％等に従って混合させて混合物とし、該混合物を加温溶解させる。そして、得られた溶解物を、支持体上にドクターロール、リバースロール等を用いて所定厚さになるように塗布し、冷却することで、粘着性のある弾性体が支持体に支持された貼付シートを得ることができる。支持体に支持された粘着性のある弾性体の表面には、保護用の離型紙を設ければよい。あるいは、前記した加温溶解物を離型紙上にドクターロール、リバースロール等を用いて所定厚さになるように塗布し、冷却し、次いで、支持体を上から載せて転写することで、粘着性のある弾性体が支持体に支持された貼付シートを得ることができる。この場合は、支持体に支持された粘着性のある弾性体の表面の離型紙はそのまま保護用として利用できる。
このような加温による溶解物を支持体に直接塗布したり、離型紙に塗布した後、支持体に転写する製造方法は、熱劣化したり、変質したりするような液状成分、粘着付与剤、添加剤を使用する場合には適さないが、簡便である利点を有する。
【００２２】
または、前記したと同様、前記重量％の熱可塑性エラストマー、液状成分、粘着付与剤、必要に応じ添加剤をトルエン等の有機溶剤に溶解させ、これを、支持体上にドクターロール、リバースロール等を用いて所定厚さになるように塗布し、必要に応じ加熱送風して溶剤を蒸発乾固させることで、粘着性のある弾性体が支持体に支持された貼付シートを得ることができる。支持体に支持された粘着性のある弾性体の表面には、保護用の離型紙を設ければよい。あるいは、前記した有機溶剤溶解物を離型紙上にドクターロール、リバースロール等を用いて所定厚さになるように塗布し、必要に応じ加熱送風して溶剤を蒸発乾固させ、次いで、支持体を上から載せて転写することで、粘着性のある弾性体が支持体に支持された貼付シートを得ることができる。この場合は、支持体に支持された粘着性のある弾性体の表面の離型紙はそのまま保護用として利用できる。
【００２３】
前記した製造方法において、使用する有機溶剤を、より具体的に示すと、トルエン、酢酸エチル、酢酸ブチル、ヘキサン、ベンゼン、メチルエチルケトン、メタノール、エタノール、プロパノール、ブタノール、アセトニトリルが例示できる。有機溶剤は、使用する熱可塑性エラストマー、液状成分、粘着付与剤、添加剤に応じて適宜選択すればよい。
【００２４】
なお、使用目的に応じ、顔料、染料等でこの発明における粘着性のある弾性体を着色してもよい。
【００２５】
前述したような熱可塑性エラストマー、液状成分、粘着付与剤、必要に応じ添加剤等の原材料を用いて支持体に粘着性のある弾性体を支持する製造方法に限られず、この発明に用いる粘着性のある弾性体を前述したと同様な方法によって別途製造しておき、これを前述したと同様な方法によって再度溶解物とし、粘着性のある弾性体を支持体に支持するようにしてもよい。もちろん、前述したような熱可塑性エラストマー、液状成分、粘着付与剤、必要に応じ添加剤等の原材料と、別途製造しておいた前記粘着性のある弾性体とを併用して、前述したと同様な方法によって再度溶解物とし、粘着性のある弾性体を支持体に支持するようにしてもよい。
【００２６】
図１は、この発明で用いる粘着性のある弾性体１を支持体２の片面側に層状に形成した貼付シートを示す。図１に示す貼付シートは、支持体側に粘着面が露出していないことから、使用時における取り扱い等が容易となる。支持体としては、粘着性のある弾性体の投錨性が良好であること等が必要であり、適用場所により、伸縮性または非伸縮性のものを選択すればよいが、貼付シートの保形性を保ち、皮膚の曲面に滑らかに変形する材質であることが望ましい。具体的には、ポリウレタン、ポリエステル、ポリエチレンテレフタレート、ポリプロピレン、ポリ塩化ビニル、ナイロン、レーヨン等のフィルム、あるいは、ポリエステル不織布、レーヨン不織布、コットン不織布、ポリウレタン不織布、ＰＥＴエラストマー不織布、ネット、布、紙等が使用できる。これらは、単層であってもよく、また、これらのうちから選択された２層以上の積層体であってもよい。このうちフィルムとしては、ポリウレタン、ポリエステル、ポリエチレンテレフタレート、ポリプロピレン、ポリスチレンが好ましく、その厚さは、１００μｍ以下とすることが好ましい。
【００２７】
支持体のうち、不織布のように表面に凹凸があって、目が粗く多孔なものは、前述した有機溶剤に溶解したものを支持体に塗布する製造方法では、溶解物が抜け落ちる恐れがあり、抜け落ちないまでも内部にまで侵入することから溶解物を余分に消費するすることにもなり、前述した転写による製造方法が好ましい。支持体のうちネットの場合は、当然のことながら前述した転写による製造方法が望ましい。
この発明の粘着性のある弾性体は、一般的に粘着剤等の投錨性が悪いポリウレタン不織布、ＰＥＴエラストマー不織布等の支持体に対する投錨性が優れていることから、前述した転写による製造方法によっても、これら支持体に確実に接着する。従って、この発明の粘着性のある弾性体がポリウレタン不織布、ＰＥＴエラストマー不織布等の支持体に転写されてなる貼付シートは、肘、膝等の屈曲部位に用いるのに適したものであって、屈曲部位における使用によっても、支持体の層間剥離を生ずることがなく、層間剥離による皮膚への糊残りの恐れがない。
【００２８】
この発明の貼付シートとしては、幅広状、細帯状等適宜の形状が採用できる。とりわけ、貼り付けて使用する部位に応じた形状に打ち抜いたワンピースとしたものであってもよく、この場合は、貼付シートを必要とする面積にわたって貼り付けることができることから好ましい。また、ハーフカットしたものであってもよく、この場合は、使用する際に個々に分離させることで、使用できる利便性がある。テープとしては、巻き取った状態にしておくことが使用上便利である。
【００２９】
【実施例】
次に、実施例を比較例とともに示しさらに詳しく説明する。
（実施例１）
ＳＩＳ（カリフレックスＴＲ−１１０７、シェル化学製）３５重量部（３５重量％）、ミリスチン酸イソプロピル３０重量部（３０重量％）、テルペンフェノール樹脂３５重量部（３５重量％）を１６０℃で加温溶解させ、ポリウレタン不織布に塗布量１００ｇ／ｍ２で均一厚さになるように塗布し、試験片を得た。なお、ポリウレタン不織布は、厚さ５０μｍのものを使用した。
得られた試験片について、以下の方法に従って、接着力、剥離時の苦痛、角質剥離割合、投錨性の測定を行った。
結果は、表１の通りである。
【００３０】
＜接着力試験＞
幅２５ｍｍ×長さ７５ｍｍに裁断した帯状の試験片をベークライト板に貼り付け、荷重３００ｇのローラーを１往復させて密着させた後、１８０度方向に３００ｍｍ／分の速度で剥離し、引張試験機（オートグラフＡＧＳ−５００ＮＧ、島津製作所製）によって剥離力を測定した。そして、その際の凝集破壊、界面破壊の有無を目視で観察した。
【００３１】
＜剥離時の苦痛＞
ボランティア５名を抽出し、上腕内側に幅５０ｍｍ×長さ５０ｍｍの試験片を貼付し、２時間経過後に剥離して、剥離の際の苦痛の程度を、剥離時の痛みを殆ど感じない場合を１点とし、耐え難い苦痛が生じた場合を５点とする５段階評価で評価した。評価は、平均である。そして、その際の凝集破壊、界面破壊の有無を目視で観察した。
【００３２】
＜角質剥離割合＞
上記剥離時の苦痛試験における剥離した試験片を検鏡し、視野面積に対し剥離した角質の占める割合を確認した。
【００３３】
＜投錨性＞
上記剥離時の苦痛試験における剥離の際の支持体に対する投錨性を、支持体と粘着剤とが分離せず一体となって皮膚から剥離し、剥離によって皮膚に粘着剤が殆ど残らない場合を１点とし、支持体と粘着剤とが分離し、皮膚に粘着剤が貼り付けた形状に残った場合を５点とする５段階評価で評価した。評価は、平均である。
【００３４】
（実施例２）
ＳＩＳ（クインタック、日本ゼオン製）３５重量部（３５重量％）、ミリスチン酸イソプロピル３０重量部（３０重量％）、テルペンフェノール樹脂３５重量部（３５重量％）をトルエン１００重量部で加温溶解させ、離型紙上に塗布量１００ｇ／ｍ２で均一厚さになるように塗布し、熱風をかけトルエンを蒸発させた後、ポリウレタン不織布を上から載せ、荷重１５００ｇのローラーにて加圧（線圧５０ｇ／ｃｍ）して転写し、試験片を得た。なお、ポリウレタン不織布は、実施例１で使用したと同一種類を用いた。
得られた試験片について、実施例１と同一方法によって、接着力、剥離時の苦痛、角質剥離割合、投錨性の測定を行った。
結果は、表１の通りである。
【００３５】
（比較例１）
ＳＩＳ（クインタック、日本ゼオン製）３５重量部（３５重量％）、ミリスチン酸イソプロピル３０重量部（３０重量％）、ポリエチレン樹脂３５重量部（３５重量％）をトルエン１００重量部で加温溶解させ、離型紙上に塗布量１００ｇ／ｍ２で均一厚さになるように塗布し、熱風をかけトルエンを蒸発させたのち、ポリウレタン不織布を上から載せ、荷重１５００ｇのローラーにて加圧（線圧５０ｇ／ｃｍ）して転写し、試験片を得た。なお、ポリウレタン不織布は、実施例１で使用したと同一種類を用いた。
得られた試験片について、実施例１と同一方法によって、接着力、剥離時の苦痛、角質剥離割合、投錨性の測定を行った。
結果は、表１の通りである。
【００３６】
（比較例２）
ＳＩＳ（クインタック、日本ゼオン製）３５重量部（３５重量％）、ポリブテン１５重量部（１５重量％）、脂環族飽和炭化水素樹脂５０重量部（５０重量％）をトルエン１００重量部で加温溶解させ、離型紙上に塗布量１００ｇ／ｍ２で均一厚さになるように塗布し、熱風をかけトルエンを蒸発させたのち、ポリウレタン不織布を上から載せ、荷重１５００ｇのローラーにて加圧（線圧５０ｇ／ｃｍ）して転写し、試験片を得た。なお、ポリウレタン不織布は、実施例１で使用したと同一種類を用いた。
得られた試験片について、実施例１と同一方法によって、接着力、剥離時の苦痛、角質剥離割合、投錨性の測定を行った。
結果は、表１の通りである。
【００３７】
【表１】
2004115774.tif 000002
【００３８】
【発明の効果】
この発明は、以上詳しく説明したように構成されているので、以下に記載されるような効果を奏する。
すなわち、この発明の貼付シートは、皮膚等への接着性と密着性を保ちつつ、柔軟であって、剥離時の痛みや角質の剥離が極めて少なく、皮膚刺激や皮膚障害が生じにくく、凝集破壊や界面破壊する可能性が極めて低い特性を有し、剥離時に貼付シートが残ることがなく、不快感を生じたり、衣服等に付着したりする恐れが低く、治療、化粧等において、貼り付けて使用するのに好適である。
また、この発明における粘着性のある弾性体は、液状成分がブルーミングする恐れが低く、従来技術のように貼付シートから液状成分のブルーミングを防止するのに、架橋処理等を施す必要がなく、安価であって経済的に十分なメリットが得られるものを提供することができる。
また、この発明における粘着性のある弾性体は、支持体に対する投錨性に優れることから、支持体との層間剥離を生ずることがなく、層間剥離による皮膚への糊残りの恐れがない利点があり、支持体に確実に接着支持された貼付シートを提供することができる。
【図面の簡単な説明】
【図１】この発明の貼付シートの一例を示す説明図である。
【符号の説明】
１　粘着性のある弾性体
２　支持体
【図１】
2004115774.tif 000003